(57)【特許請求の範囲】
【請求項１】
Ｎ−メチル−２−ピロリドンを主成分とする剥離剤において、
ビニル化粧層の溶解膨潤剤を更に配合したことを特徴とする、ビニル化粧層を備えた化粧壁紙用剥離剤。
【請求項２】
請求項１に記載された剥離剤において、
極性を有するワックスを剥離剤中に分散させたことを特徴とする、ビニル化粧層を備えた化粧壁紙用剥離剤。
【請求項３】
請求項１又は２に記載された剥離剤において、
増粘剤を更に配合したことを特徴とする、ビニル化粧層を備えた化粧壁紙用剥離剤。
【請求項４】
請求項１〜３の何れかに記載された剥離剤を用いた剥離方法であって、
壁面に貼着されたビニル化粧層を備えた化粧壁紙表面に前記剥離剤を塗布し、該ビニル化粧層が軟化した後に該ビニル化粧層を除去することを特徴とする、ビニル化粧層を備えた化粧壁紙用剥離剤による剥離方法。
【請求項５】
請求項４に記載の剥離方法において、
前記剥離剤を塗布した直後に、塗布面を揮散防止フィルムで覆うことを特徴とする、ビニル化粧層を備えた化粧壁紙用剥離剤による剥離方法。
【発明の詳細な説明】
【０００１】
【発明の属する技術分野】
本発明は時間と共に硬化して剥離する際に細かく分断するビニル化粧層を備えた化粧壁紙を剥離する剥離剤及び剥離方法に関するものである。
【０００２】
【従来の技術】
室内装飾用の壁紙には、表面にビニル化粧層が形成された化粧壁紙がある。このビニル化粧層が形成された化粧壁紙は、可塑剤が添加されており、貼着時には柔軟性があり、容易に壁面に貼着することができる。しかし、このビニル化粧層が形成された化粧壁紙は、貼着後時間と共に可塑剤が喪失し、硬化する特徴を有している。
【０００３】
【発明が解決しようとする課題】
従って、化粧壁紙を剥がし、新たな壁紙を貼着する際には、硬化した化粧壁紙は、剥離作業の際に細かく分断して、剥離作業を困難にする課題があった。
【０００４】
本発明は、時間の経過と共に硬化したビニル化粧層が形成された化粧壁紙を剥離する際に、硬化したビニル化粧層を柔軟にし、剥離作業の際に細かく分断することを防止する剥離剤を得ることを目的とし、更にこの剥離剤を用いた剥離方法を得ることを目的とする。
【０００５】
【課題を解決するための手段】
本請求項１に記載された発明に係るビニル化粧層を備えた化粧壁紙用剥離剤は、Ｎ−メチル−２−ピロリドンを主成分とする剥離剤において、
ビニル化粧層の溶解膨潤剤を更に配合したものである。
【０００７】
本請求項２に記載された発明に係るビニル化粧層を備えた化粧壁紙用剥離剤は、請求項１に記載された剥離剤において、
極性を有するワックスを剥離剤中に分散させたものである。
【０００８】
本請求項３に記載された発明に係るビニル化粧層を備えた化粧壁紙用剥離剤は、請求項１又は２に記載された剥離剤において、
増粘剤を更に配合したものである。
【０００９】
本請求項４に記載された発明に係るビニル化粧層を備えた化粧壁紙用剥離剤による剥離方法は、請求項１〜３の何れかに記載された剥離剤を用いた剥離方法であって、
壁面に貼着されたビニル化粧層を備えた化粧壁紙表面に前記剥離剤を塗布し、該ビニル化粧層が軟化した後に該ビニル化粧層を除去する方法である。
【００１０】
本請求項５に記載された発明に係るビニル化粧層を備えた化粧壁紙用剥離剤による剥離方法は、請求項４に記載の剥離方法において、
前記剥離剤を塗布した直後に、塗布面を揮散防止フィルムで覆う方法である。
【００１１】
【発明の実施の形態】
本発明においては、Ｎ−メチル−２−ピロリドンを主成分とする剥離剤である。このＮ−メチル−２−ピロリドンを主成分とする剥離剤は硬化したビニル化粧層表面に塗布されると、ビニル化粧層内部に浸透しつつ、ビニル化粧層を軟化して可撓性を復元させ、剥離の際の細かな分断を防止する。
【００１２】
主成分のＮ−メチル−２−ピロリドンのビニル化粧層への浸透は、一般的なビニル化粧層が形成された化粧壁紙では、単位面積当たり２００ｇ／ｍ2 で２時間程度必要である。しかしながら、ビニル化粧層を溶解膨潤することのできる溶解膨潤剤を剥離剤に配合することにより、Ｎ−メチル−２−ピロリドンの浸透時間を大幅に減少することができる。尚、好ましい溶解膨潤剤としては、ジクロルメタンが挙げられる。
【００１３】
このジクロルメタンの配合量は、Ｎ−メチル−２−ピロリドンを主成分とする剥離剤に対して、１０％以上、好ましくは２０〜３０％以上、配合される。また、ジクロルメタンの配合量の上限としては、Ｎ−メチル−２−ピロリドンが単位面積当たり、ビニル化粧層を軟化するに足る量が塗布されるのであれば、実質上はない。
【００１４】
尚、ビニル化粧層の溶解膨潤剤であるジクロルメタンは、揮散しやすい物質であるため、好ましくは、ビニル化粧層表面への塗布に際しては、ジクロルメタンが揮散しないように工夫する。例えば、塗布直後にジクロルメタンの揮散を防止するフィルムで覆うようにする。
【００１５】
他の揮散防止手段としては、剥離剤中に極性を有するワックスを配合して、ワックス成分を分散させればよい。剥離剤中に分散したワックス成分はジクロルメタンの揮散を妨げ、ビニル化粧層へのＮ−メチル−２−ピロリドン及びジクロルメタンのビニル化粧層への浸透を助ける。
【００１６】
好ましい極性を有するワックスとしては、構造の一部に酸素を有する含酸素系ワックスが挙げられる。例えば、化１に示す構造のα−オレフィンと無水マレイン酸とを反応させて直鎖の一部にジカルボン酸基を形成させたものをパラフィンワックス(CH3-(CH2)n-CH3，n=18〜30)に一部混合した含酸素系ワックスが使用される。この含酸素系ワックスの添加量は１％程度で充分に揮散防止効果が現れる。
【００１７】
【化１】
0004005684.tif 000002
【００１８】
また、壁紙が貼着された壁面は立設されているものが主であるため、剥離剤はその壁紙表面に良好に保持される必要がある。このため、好ましくは、剥離剤のビニル化粧層表面への塗布性を向上させ、且つビニル化粧層を充分に膨潤・軟化させ、剥離を容易に行えるように、剥離剤の粘度を増粘させる。このため、剥離剤に増粘剤を更に配合する。好ましい増粘剤としては、メチルセルロース等が挙げられる。
【００１９】
【実施例】
実施例１．剥離テスト
剥離剤を調製して、剥離テストを行った。調製した剥離剤は、Ｎ−メチル−２−ピロリドン７０部、ジクロルメタン３０部とした。剥離テストの操作は次の通りである。時間経過して硬化した化粧壁紙を想定して、可塑剤抜きの化粧壁紙を石膏ボードに澱粉糊で貼着して充分に乾燥させた被検試料を使用した。
【００２０】
調製した剥離剤を１００，１５０，２００，２５０（ｇ／ｍ2）の添加量で被検試料に塗布し、これをビニルシートで覆って保持し、ビニル化粧層の表層が剥離可能となった時間（ビニル層一部剥離）と、全てのビニル化粧層の全てが剥離可能となった時間（ビニル層全剥離）とを測定した。結果を次の表１に示す。尚、ビニルシートで塗布面を覆うのは、ジクロルメタンの揮散を防止するためである。
【００２１】
【表１】
0004005684.tif 000003
【００２２】
表１に示すとおり、１００（ｇ／ｍ2）の塗布量では、全く剥離せず、１５０（ｇ／ｍ2）を越えた場合には、添加量が増えると共に剥離可能となる時間が短縮されることが判った。
【００２３】
実施例２．ジクロルメタンの添加
ジクロルメタンの添加量の相違による剥離時間の相違を検証した。用いた剥離剤は、Ｎ−メチル−２−ピロリドン１００部（Ｎ−メチル−２−ピロリドンのみ）、Ｎ−メチル−２−ピロリドン９０部にジクロルメタン１０部を添加したもの（ジクロルメタン  １０％）、Ｎ−メチル−２−ピロリドン８０部にジクロルメタン２０部を添加したもの（ジクロルメタン  ２０％）、Ｎ−メチル−２−ピロリドン７０部にジクロルメタン３０部を添加したもの（ジクロルメタン  ３０％）を各々調製した。
【００２４】
調製した剥離剤を、２００（ｇ／ｍ2）の添加量で、実施例１で調製した可塑剤抜きの化粧壁紙被検試料に塗布し、これをビニルシートで覆って保持し、全てのビニル化粧層の全てが剥離可能となった時間（剥離時間）を測定した。結果を次の表２に示す。尚、ビニルシートで塗布面を覆うのは、ジクロルメタンの揮散を防止するためである。
【００２５】
【表２】
0004005684.tif 000004
【００２６】
表２に示す通り、ジクロルメタンを含有させた剥離剤では剥離時間の短縮がみられた。また、ジクロルメタン２０％と３０％とでは剥離時間に差は殆どなかった。
【００２７】
実施例３．ジクロルメタンの揮散防止
実施例１及び２に示す通り、ジクロルメタンが揮散しやすいため、ビニルシートで揮散を防いだが、実際の剥離現場では、剥離剤を塗布した壁紙を覆うことができない場合が想定される。このため、含酸素系ワックスを添加することによるジクロルメタンの揮散防止効果を検証した。
【００２８】
具体的な操作は、可塑剤抜きの化粧壁紙を石膏ボードに澱粉糊で貼着して充分に乾燥させた被検試料に、Ｎ−メチル−２−ピロリドン７０部にジクロルメタン３０部を添加した剥離剤に１部の含酸素系ワックス（商品名；ＰＯワックス、日本石油社製）を添加した試料Ａと、含酸素系ワックスを添加しない試料Ｂとを塗布して経時的な重量を測定した。
【００２９】
尚、これらの比較として、試料Ｂを塗布した直後にビニルシートで塗布面を覆って、ジクロルメタンの揮散を防いだもの（試料Ｃとして記載）も同様に重量変化を測定した。結果を図１に示す。
【００３０】
図１に示すとおり、含酸素系ワックスを添加していない試料Ｂは塗布した直後に急激にジクロルメタンが揮散するが、含酸素系ワックスを添加した試料Ａは減少するが、その減少割合はほぼ一定の減少割合で減少することが判った。やはり、ビニルシートで覆うもの（試料Ｃ）には及ばないが、簡便性を考慮すると、試料Ａの含酸素系ワックスを添加するものは有利である。また、含酸素系ワックスの添加量やジクロルメタンの添加量等の工夫により、更に効果を向上させることも可能であることが期待された。
【００３１】
【発明の効果】
本発明は以上説明したとおり、本発明は剥離し難い壁紙表面の化粧層（ビニル層）を容易に剥離、除去できる被剥離層（裏打ち紙）の剥離工程、更には新規な壁紙を貼り付ける作業まで円滑に連続して実施し得るという効果がある。
【図面の簡単な説明】
【図１】ジクロルメタンの揮散防止効果の検証結果を示す説明図であり、縦軸は重量変化（％）、横軸は経過時間（ｍｉｎ）を示す。図中、●は試料Ａ、■は試料Ｂ、▲は試料Ｃを示す。
【図１】
0004005684.tif 000005